Brevet FR3077298A1 (20190802)

REVENDICATIONS1. Composition de vernis marquable par laser caractérisée en ce qu'elle comprend : a) entre 50 % inclus et 100 % exclus, en poids, par rapport au poids total de la composition, d'au moins un polymère thermodurcissable et/ ou photodurcissable. b) entre 2% inclus et 20% inclus, et de préférence entre 2% et 15% inclus, en poids par rapport au poids total de la composition, de particules d'au moins un réactif sensible à un rayonnement laser choisi dans le groupe constitué des particules de dioxyde de titane (Ti02), des particules d'oxyde de bismuth (Bi203), et des particules d'oxyde de titane (Ti02) recouvertes d'un complexe d'oxyde d'étain dopé à d'antimoine (Sn/Sb)02, et de leurs mélanges, et en ce que lorsque polymérisée et séchée, cette composition de vernis marquable laser a une transparence supérieure à 80% déterminée selon la méthode ASTM D1003-00 aux longueurs d'ondes du visible.\n<CLM>\1\tComposition de vernis marquable par laser selon la revendication 1 caractérisée en ce que ledit au moins polymère thermodurcissable et/ou photodurcissable comprend au moins 7% en poids, par rapport au poids total de la composition finale de monomères ayant un nombre de fonctions réactives supérieur ou égal à\n<CLM>\1\t3. Composition de vernis marquable par laser selon la revendication 2 caractérisée en ce que les fonctions réactives sont des groupements isocyanate ou (méth)acrylate.\n<CLM>\1\tComposition de vernis marquable par laser selon l'une quelconque des revendications précédents caractérisée en ce que ledit au moins polymère thermodurcissable et/ou photodurcissable comprend au moins l'un des monomères suivants : - monomères à groupe isocyanate : isocyanate, polyisocyanate, toluène diisocyanate (TDI), toluène diisocyanate triméthylolpropane , toluène diisocyanate isocyanurate, 4, diphénylméthane diisocyanate, hexaméthylène diisocyanate (HDI), hexaméthylène diisocyanate biuret, hexaméthylène isocyanurate, isophorone diisocyanate (IPDI), isophorone diisocyanate isocyanurate (IPDI), et leurs mélanges, 22 - monomères à groupe acrylate : tri(méth)acrylate, tétraacrylate, pentacrylate, hexaacrylate, pentaérythritol triacrylate (PETA), triméthylolpropane triacrylate (TMPTA), triméthylolpropane triacrylate éthoxylé (TMPTA-EO), triméthylolpropane triméthacrylate (TMPTMA), glycérol triacrylate (GPTA), glycérol triméthacrylate (GTMA), pentaérythritol 5 tétraacrylate (PETTA), dipentaérythritol pentacrylate (DiPEPA), ditriméthylolpropane tétraacrylate (DiTMPTTA), dipentaérythritol hexaacrylate (DPHA), uréthane acrylate hexafonctionnel, leurs versions éthoxylées et leurs mélanges.\n<CLM>\1\tComposition de vernis marquable par laser selon l'une quelconque des 10 revendications précédentes caractérisée en ce que les particules de TiO2 ont une taille comprise entre 15 nm et 20 nm déterminée par diffraction électronique suivant la formule de Scherrer, les particules de Bi203 ont une taille de 10 Jim pour 80% en nombre des particules déterminée par analyse de leur distribution par diffraction-diffusion laser, les particules d'oxyde de titane (TiO2) d'un complexe d'oxyde d'étain dopé à l'antimoine ((Sn/Sb)02) ont 15 une taille de I inn pour 80% en nombre des particules déterminée par analyse de leur distribution par diffraction-diffusion laser.\n<CLM>\1\tLaminat (6) comprenant un substrat transparent (1') sur lequel est disposé une couche (2) de composition de vernis marquable par laser selon l'une quelconque des 20 revendications précédentes.\n<CLM>\1\tLaminat (6) selon la revendication 6 caractérisé en ce que ladite couche (2) de composition de vernis marquable par laser n'est pas marquée par laser. 25\n<CLM>\1\tLaminat (6) selon la revendication 6 caractérisé en ce que ladite couche (2) de composition de vernis marquable est marquée par laser et, optionnellement contient de plus des données de sécurité (4).\n<CLM>\1\tLaminat (6) selon l'une quelconque des revendications 6 à 8 caractérisé en 30 ce que le substrat transparent (1') a une épaisseur comprise entre 10 gni et 250 1.1m, de préférence entre 10 itm et 10011m. 23\n<CLM>\1\tLaminat (6) selon l'une quelconque des revendications 6 à 9 caractérisé en ce qu'il a une épaisseur totale comprise entre 15 pm et 300 gm, de préférence comprise entre 25 iirri et 150pm. 5\n<CLM>\1\tDispositif (7, 7') comprenant un laminat (6) selon l'une quelconque des revendications 6 à 10 ou une couche (2) de composition de vernis marquable par laser selon l'une quelconque des revendications 1 à\n<CLM>\1\t12. Dispositif (7, 7') selon la revendication 11 comprenant un support (5) to revêtu du laminat (6) selon l'une quelconque des revendications 6 à 11 ou d'une couche (2) de composition de vernis marquable par laser selon l'une quelconque des revendications 1 à\n<CLM>\1\t13. Dispositif (7, 7') selon la revendication 12 caractérisé en ce que ledit support (5) a une épaisseur comprise entre 100 gm et 1000 gm, inclus et contient 15 optionnellement des informations de sécurité (4).\n<CLM>\1\tDispositif (7) selon l'une quelconque des revendications 11 à 13 caractérisé en ce qu'il est constitué d'un support (5) recouvert d'une couche (2) de vernis marquable par laser selon l'une quelconque des revendications 1 à 5, la couche (2) étant marquée ou non 20 marquée.